(57)【要約】光学的可変な干渉顔料は、粒径が約１−２５μｍで、干渉厚さが約５−６００ｎｍの少なくとも部分的にコアの無い二酸化チタン被覆の基材小板であって、その上に酸化物被膜を有するものから構成される。【特許請求の範囲】
【請求項１】
最大寸法が約１−２５μｍで、干渉厚さが約５−６００ｎｍの少なくとも部分的に基材のない二酸化チタン被覆の基材小板を含んでなる色彩可変二酸化チタン色彩効果顔料（ｅｆｆｅｃｔ  ｐｉｇｍｅｎｔ）であって、前記小板がその上に酸化物被膜を有する顔料。
【請求項２】
前記小板が約２−１５μｍの最大寸法、約２０−４００ｎｍの厚さを有し、そして約６３％未満の基材を含有する請求項１に記載の顔料。
【請求項３】
前記二酸化チタンがルチル結晶形のものである請求項２に記載の顔料。
【請求項４】
前記酸化物被膜が酸化鉄を含んでなる請求項３に記載の顔料。
【請求項５】
前記小板が約２４−５０％の基材を含有する請求項４に記載の顔料。
【請求項６】
前記基材が雲母である請求項４に記載の顔料。
【請求項７】
前記二酸化チタンがルチル結晶形のものである請求項１に記載の顔料。
【請求項８】
前記酸化物被膜が酸化鉄を含んでなる請求項１に記載の顔料。
【請求項９】
前記小板が約２４−５０％の基材を含有する請求項８に記載の顔料。
【請求項１０】
前記二酸化チタンがアナターゼ結晶形のものである請求項１に記載の顔料。
【請求項１１】
最大寸法が約１−２５μｍで、干渉厚さが約５−６００ｎｍの少なくとも部分的に基材のない二酸化チタン被覆の基材小板の小板を準備し、前記小板上に水和金属層を堆積し、そして前記水和金属被覆の小板を仮焼することを含んでなる光学的可変二酸化チタン色彩効果顔料を製造する方法。
【請求項１２】
二酸化チタン被覆の基材小板から少なくとも約３０％の前記基材を除去することを更に含む請求項１５に記載の方法。
【請求項１３】
前記基材が雲母であり、そして約３０−６０％の前記雲母を前記小板から除去する請求項１２に記載の方法。
【請求項１４】
前記小板をリン酸と鉱酸の組み合わせ物による抽出溶解にかけることにより、前記雲母を除去する請求項１３に記載の方法。
【請求項１５】
前記水和金属が鉄である請求項１４に記載の方法。
【請求項１６】
前記水和金属が鉄である請求項１１に記載の方法。
【請求項１７】
顔料を含む塗料またはインキの組成物において、前記顔料を含んでなる改善が請求項１に記載の顔料である組成物。
【請求項１８】
顔料を含むプラスチック組成物において、前記顔料を含んでなる改善が請求項１に記載の顔料である組成物。
【請求項１９】
顔料を含む化粧品組成物において、前記顔料を含んでなる改善が請求項１に記載の顔料である組成物。
【発明の詳細な説明】
【背景技術】
【０００１】
真珠箔顔料または色彩効果顔料としても知られる真珠光沢顔料は、光の透過および反射時に真珠様および／または虹色の効果を呈する。当業界でよく知られているように、このような顔料の特性は、例えば（非特許文献１）に一層詳しく述べられているように光学的干渉現象に依存する。
【０００２】
多数の特許および刊行物は、種々の基材上の二酸化チタン被膜をベースとする色彩効果顔料を述べている。初期の例は、Ｌｉｎｔｏｎの（特許文献１）および（特許文献２）を含み、これらはなかんずく鉄などのもう一つの材料の層で場合によっては被覆可能である二酸化チタンおよび他の金属酸化物被覆の雲母色彩効果顔料の製造を述べている。その時以来、多数の特許および刊行物が種々の色彩効果顔料を形成する二酸化チタン被覆の雲母のオーバーコーティングを述べている。
【０００３】
異なる視角で異なる色を呈する、すなわち視角が変わるにつれて色の動きを呈するか、あるいは「切り替わる」（ｆｌｏｐ）ために、最近「光学的可変」として知られている色彩効果顔料のタイプへの関心が改まった。このような光学的可変顔料は１９６０年代以来特許文献に述べられている。例えば、Ｈａｎｋｅは、（特許文献３）においてこの顔料を「金属アルミニウムの薄い、付着性の、半透明な、光透過性の膜あるいは層であって、各々がシリカの薄い、半透明な膜により隔てられ、制御された条件下で制御された、中心のアルミニウム膜あるいは基材上に選択的な厚さで逐次堆積されるもの」であるとして述べている。これらの材料は、ユニークな色の動きと装飾的な光学的色彩効果を提供するものとして認められている。
【０００４】
光学的可変顔料への最近のアプローチは、一般に、２つの方法の一つを採用するものであるが、これらは両方ともシリカ（Ｒｆ１．５）などの低屈折率層を反射層の間に配置するような設計になっている。第１のアプローチにおいては、層のスタックはしばしば可撓性ウエッブである一時的な基材上に設けられる。この層は、一般に、アルミニウム、クロム、マグネシウムのフッ化物と二酸化ケイ素から構成される。膜のスタックは基材から分離され、適切な寸法のフレークに細分化される。この顔料は、基材上への物理蒸着などの物理的な手法、基材からの分離、引き続いての粉砕により、あるいは他の堆積手法（プラズマ、スパッタリングなど）、引き続いてこの分解生成物のフレーク剥離等により生成される。この方法で得られる顔料においては、このスタック中の中心層とすべての他の層は、他の層により完全に包み込まれたものでない。この層構造は粉砕工程により形成される面で視認可能である。
【０００５】
もう一方のアプローチにおいては、小板形状の不透明な金属基材を炭素、金属硫化物、金属および／または金属酸化物の選択吸収性金属酸化物と非選択吸収性層の逐次的な層により被覆あるいは封入する。このアプローチを用いて満足な材料を得るためには、化学蒸着および／またはゾル−ゲル法などの多様な技術によりこの層を付着する。これの主な欠点は、在来の金属フレークが、通常、構造的保全性の問題、水素ガス放出の問題および他の自然発火性の懸念を有するということである。
【０００６】
先行技術のアプローチは更なる難点に悩んでいる。例えば、クロム、アルミニウム、銅、真鍮および青銅などの金属または金属フレークは、これらの使用に関連して知覚される健康および環境の影響を有することもあるということである。
【特許文献１】米国特許第３，０８７，８２８号
【特許文献２】米国特許第３，０８７，８２９号
【特許文献３】米国特許第３，４３８，７９６号
【非特許文献１】「Ｔｈｅ  Ｐｒｏｐｅｒｔｉｅｓ  ｏｆ  Ｎａｃｒｅｏｕｓ  Ｐｉｇｍｅｎｔｓ」，Ｇｒｅｅｎｓｔｅｉｎ  ａｎｄ  Ｍｉｌｌｅｒ，Ｔｅｃｈｎｉｃａｌ  Ｐａｐｅｒｓ，Ｖｏｌ．ＸＩＩＩ，Ａｎｎｕａｌ  Ｔｅｃｈｎｉｃａｌ  Ｃｏｎｆｅｒｅｎｃｅ，Ｓｏｃｉｅｔｙ  ｏｆ  Ｐｌａｓｔｉｃ  Ｅｎｇｉｎｅｅｒｓ，Ｍａｙ  １９６７
【発明の開示】
【発明が解決しようとする課題】
【０００７】
先行技術の難点を持たない新しい光学的可変色彩効果顔料が明らかに望ましく、そして本発明の目的はこの顔料を提供することである。
【課題を解決するための手段】
【０００８】
本発明は、光学的可変な色彩と高反射率を呈する新しい物品およびこれらの製造に関する。特に、本発明は、基材の一部を除去した二酸化チタン被覆の基材の小板上に酸化物被膜を有する小板の真珠箔顔料に関する。
【発明を実施するための最良の形態】
【０００９】
本発明の光学的可変色彩効果顔料は、この二酸化チタンの内部の一部を除去した酸化物被覆の、例えば、酸化鉄被覆の二酸化チタン小板顔料である。これらの二酸化チタン小板顔料は、この基材の一部を除去した二酸化チタン被覆のケイ酸質（例えば、雲母）基材由来のものである。この生成顔料を含有する被膜および他の組成物の配合および基材の被覆は既知である。
【００１０】
通常、「板状ＴｉＯ２」または「自立ＴｉＯ２」と呼ばれる適切なサイズの二酸化チタン小板は、例えば米国特許第４，１９２，６９１号および第５，６１１，８５１号で述べられている。このような小板は実質的に基材無しであり、この製品の全重量基準で約２０％未満の基材を一般に含有する。米国特許第４，１９２，６９１号は、フッ化水素酸と硫酸などの鉱酸の水溶液を使用して、この顔料から雲母を溶解する。この特許は、また、この溶解剤を使用して、鉄あるいはクロムのいずれかの酸化物の表面層を有する二酸化チタン被覆の雲母から雲母を除去することも開示および例示している。米国特許第５，６１１，８５１号は、鉱酸とリン酸の組み合わせ物を使用し、続いてアルカリを用いて抽出溶解する。米国特許第５，６１１，８５１号の手順が好ましいが、他の手順を使用して、本発明で使用される二酸化チタン小板を得ることができる。ＴｉＯ２被覆の石膏から石膏を除去するか、あるいはＴｉＯ２被覆のグラファイトからグラファイトを焼き飛ばすことにより、本発明での使用に好適な二酸化チタン小板タイプを製造することができる。ＴｉＯ２被覆のガラスベースからガラスを溶解することも本発明で有用な基材を提供する。更に被覆可能なＴｉＯ２小板を製造するのにいくつかの経路があるが、最大の反射率と色純度を得るのに米国特許第５，６１１，８５１号のＴｉＯ２基材がなお好ましい。基材を最初に使用することは、高品質の色彩効果顔料を得るのに必要とされる比較的平滑で、規則的な二酸化チタン表面を生成する助けになり、そして雲母（屈折率１．５）または他の基材を引き続き除去し、空気（Ｒｆ１．０）により置き換えることによって、ＴｉＯ２（２．６−２．９）の屈折率のメリットを更に充分に得ることができる。
【００１１】
この板状のＴｉＯ２顔料は、あったとしても僅かな色の動きを呈するだけであり、光学的に可変であるとは考えられない。しかしながら、驚くべきことには、平均粒径（ＳＥＭにより測定した最長寸法）を限定すると、酸化物オーバーコーティングは鋭い、明確に区別できる色の動きを生じることが見出された。
【００１２】
従って、本発明で使用される二酸化チタンの小板は、一般に、約１−２５μｍの、好ましくは約２−１５μｍの、そして更に好ましくは約５−８μｍの平均最長寸法を有する。この小板は、約５−６００ｎｍの、そして更に好ましくは約２０−４００ｎｍの厚さを有することができる。このＴｉＯ２は、好ましくはルチル結晶形のものであるが、アナターゼ形のものであることもできる。
【００１３】
実質的に基材無しであって、即ちこの製品の全重量基準で約２０％未満の基材を一般に含有する小板の使用は光学的可変色彩効果顔料を提供するが、多量の基材を取り除く必要性は製造コストを増大させる。また、この板状ＴｉＯ２の中心は本質的に中空であるために、この顔料は一層脆弱である傾向があり、このことによってこの顔料を更に過酷な条件にさらされる用途での使用を複雑なものとする傾向がある。しかしながら、この二酸化チタンは実質的に基材無しである必要がなく、そしてコア基材の一部のみを取り除いた小板は、製造コストを低減し、この顔料を一層強固とせしめる一方で、類似の結果を生じ、そのことによって自動車塗料などの一層過酷な用途での使用が可能になることが判明した。
【００１４】
従って、本発明で使用される小板は、少なくとも約３０％の基材コアを除去したという点で、少なくとも部分的にコア（基材）無しである。この小板は実質的に基材無しであってもよいが、好ましくは部分的にコア無しである。部分的にコア無しとは、この小板中の約３０〜６０％の雲母または他のケイ酸質の基材を除去したという意味である。基材を除去しない場合には、その含量はＴｉＯ２の厚さに依存し、そして一般に、全重量の約４０−９０％、そして更にしばしば約６０−８０％を占める。この小板の全重量基準での除去後の基材の量は、常に約６３％未満であり、更に通常には約５６％未満である。好ましい部分的にコア無しの小板の場合には、この基材は最も通常にはこの小板の全重量基準で約２４−５０％である。
【００１５】
米国特許第５，６１１，８５１号に開示されている方法で製造される中間生成物、すなわちアルカリ抽出溶解の前に得られる部分的にコア無しの小板生成物は本発明で極めて有用であり、そして好ましい。この手順においては、これまでに知られているいかなるＴｉＯ２被覆の基材の色彩効果顔料もリン酸と硫酸、塩酸および硝酸などの１つ以上の鉱酸の組み合わせ物である酸抽出剤にかける。一般に、この酸溶液は、約２０％までの、例えば約１％−２０％の、好ましくは約１０％−１５％のリン酸を、そして約３５％までの、例えば５−３５％の、そして好ましくは約２５％−３０％の鉱酸を含有することができる。リン酸に対する鉱酸の比は１０：１〜１：１０の広い範囲にわたって変わることができるが、好ましくはこの鉱酸は過剰に存在し、この比は約１：１以上約３：１までである。雲母基材の場合には、所望の程度の雲母のアルミニウムおよびカリウムの構成成分が除去されるまでこの抽出溶解を継続するが、これは１／４時間という短時間ないしは２０時間以上という長時間を要する可能性があり、好ましくは約４〜８時間を要する。好ましくは、実質的にすべてのＡｌとＫが除去される。すなわち多分痕跡量のみが残る。この抽出溶解は約２０〜１５０℃の温度などの任意の好都合な温度で実施可能である。一般的に、この温度が高い程、溶解は速い。好ましくは、この抽出溶解は還流下で行われる。オーバーコートする前に、これらを製造した反応混合物からこの部分的にコア無しの小板を任意の好都合の方法で、例えば熱あるいは冷濾過により分離することができ、次に洗浄し、乾燥する。
【００１６】
少なくとも部分的にコアを欠いた二酸化チタン被覆の基材小板に種々の表面層、例えば酸化鉄または約１．５−２．５の屈折率を有する他の酸化物（Ｓｉ、Ｓｎ、Ｃｒなどの）を与えるのに使用される方法はよく知られている。広い意味で、被覆対象の材料を金属の塩、通常これらの水溶液と適切な条件下で、例えばｐＨにおいて接触させ、水和金属の層を堆積し、続いて仮焼を行って、酸化物を生成させる。本発明はこのような既知の手順を使用するが、被覆対象の材料として使用される二酸化チタン小板に関してを使用する点でそれらと異なる。一般に、この酸化物オーバーコーティングは最終仮焼製品の約４−２０％、好ましくは約４−１０％を占める。
【００１７】
このオーバーコートされた酸化物は、本来的に無色であるもの、例えばアルミナ、酸化ジルコニウム、酸化亜鉛、酸化スズ、酸化アンチモンまたは二酸化チタンの更なる層などであってもよく、あるいは本来的に有色であるもの、例えば酸化鉄、酸化ニッケル、酸化コバルト、酸化銅または酸化クロムであってもよく、あるいは種々の酸化物の混合物であってもよい。当業界で既知の更なるオーバーコーティングも存在することができる。
【００１８】
先行技術に比較して、本発明の方法はいくつかの利点を有する。本発明の方法は、有機溶媒ベースの反応または化学蒸着／還元技術に頼ることなく標準の真珠箔被膜技術を使用して色可変色彩効果顔料を製造することを可能とせしめ、ＴｉＯ２の高屈折率（２．６−２．９）の利点を充分に活用し、高コストあるいは非実用的な装置を必要とせず、そして化粧品／自動車／工業用市場で使用可能な全範囲の色を生じる。
【００１９】
本発明を限定の意図でなく更に例示するために、次の実施例を示す。本明細書および請求の範囲を通じて、特記しない限り、すべての部およびパーセンテージは重量によるものであり、そしてすべての温度および度は摂氏である。
【実施例】
【００２０】
実施例１
１３０グラムの赤色干渉のＴｉＯ２被覆の雲母（平均粒径６μｍ）を米国特許第５，６１１，８５１号で述べられているように酸溶解段階により処理し、続いて濾過して、このように製造された小板を回収し、洗浄し、乾燥して、それから約７０％の元の雲母コアが残ったほぼ１１０グラムの赤色干渉のＴｉＯ２小板を製造した。次に、４０グラムのこの小板を１リットルの脱イオン水中でスラリーとし、そして７４℃まで加熱した。その温度で、ｐＨを１：１ＨＣｌにより３．５に調整した。次に、スミレ色の干渉厚さ生成物が得られるまで、１５ｍｌの３９％ＦｅＣｌ３水溶液を１ｍｌ／分の速度で添加した。このスラリーを濾過し、そして得られるプレスケーキを洗浄し、そして８５０℃で１／２時間仮焼した。得られる生成物は鏡面反射の視角で赤色−スミレ色の反射色を有するものであり、これは拡散的な視角で金色に切り替わった（変化した）。
【００２１】
実施例２
酸により処理された初期のＴｉＯ２被覆の雲母がスミレ色の干渉色を有し、そして紫色干渉厚さの生成物が得られるまで鉄被覆を継続したことを除いて、実施例１の手順を繰り返した。得られる生成物は鏡面反射の視角で紫色反射色を有するものであり、これは拡散的な視角で橙色に切り替わった。
【００２２】
実施例３
酸により処理された初期のＴｉＯ２被覆の雲母が青色の干渉色を有し、そして緑色干渉厚さの生成物が得られるまで鉄被覆を継続したことを除いて、実施例１の手順を繰り返した。得られる生成物は鏡面反射の視角で緑色の反射色を有するものであり、これは拡散的な視角で赤色に切り替わった。
【００２３】
実施例４−５
異なる平均粒径（５−６および１６−１８μｍ）の２つの赤色干渉のＴｉＯ２被覆の雲母を米国特許第５，６１１，８５１号の実施例１の酸／アルカリ溶解段階にしたがって処理し、続いて濾過して、このように製造した小板を回収し、洗浄および乾燥した。この異なるサイズの小板を１リットルの脱イオン水中で別々にスラリーとし、そして７４℃まで加熱した。その温度で、ｐＨを１：１ＨＣｌにより３．５に調整した。次に、スミレ色干渉厚さ生成物が得られるまで、１５ｍｌの３９％ＦｅＣｌ３水溶液を１ｍｌ／分の速度で添加した。このスラリーを濾過し、そして得られるプレスケーキを洗浄し、そして８５０℃で１／２時間仮焼した。得られる小粒径の生成物は鏡面反射の視角で赤色−スミレ色の反射色を有するものであり、これは拡散的な視角で金色に切り替わった（変化した）。得られる大粒径の生成物も鏡面反射の視角で赤色−スミレ色の反射色を有するものであったが、これは拡散的な角度で見た場合顕著な色の変化を呈さなかった。
【００２４】
実施例６
この小板を鉄の代わりに５％のスズにより被覆したことを除いて、実施例１を繰り返した。この仮焼生成物は鏡面反射の視角で赤色−スミレ色反射色を有するものであり、これは拡散的な視角で橙赤色に切り替わった。
【００２５】
実施例７
この小板を鉄の代わりに１０％ＳｉＯ２により被覆したことを除いて、実施例１を繰り返した。この仮焼生成物は鏡面反射の視角で赤色−スミレ色反射色を有するものであり、これは拡散的な視角で橙色に切り替わった。
【００２６】
実施例８
この小板を鉄の代わりに４−６％のＣｒ２Ｏ３により被覆したことを除いて、実施例２を繰り返した。この仮焼生成物は鏡面反射の視角でスミレ色−紫色の反射色を有するものであり、これは拡散的な視角で赤橙色に切り替わった。
【００２７】
実施例９
次の材料を充分にブレンドし、分散することにより、本発明の顔料を粉末アイシャドーに調合した。
成分 重量部
ＭｅａｒｌタルクＴＣＡ（登録商標）（タルク）                              １８  
Ｍｅａｒｌ雲母（登録商標）ＳＶＡ（雲母）                                  ２０  
ミリスチン酸マグネシウム                                                    ５
シリカ                                                                      ２
Ｃｌｏｉｓｏｎｎｅ（登録商標）Ｒｅｄ  ４２４Ｃ                            ２０
（赤色ＴｉＯ２被覆の雲母）  
Ｃｌｏｉｓｏｎｎｅ（登録商標）Ｖｉｏｌｅｔ  ５２５Ｃ                      １３
（スミレ色のＴｉＯ２被覆の雲母）  
Ｃｌｏｉｓｏｎｎｅ（登録商標）Ｎｕ−Ａｎｔｉｑｕｅ  Ｂｌｕｅ  ６２６ＣＢ    ２
（ＴｉＯ２被覆の雲母／酸化鉄被覆の雲母）    
Ｃｌｏｉｓｏｎｎｅ（登録商標）Ｃｅｒｉｓｅ  Ｆｌａｍｂｅ  ５５０Ｚ          ２
（酸化鉄被覆の雲母）            
保存剤＆酸化防止剤                                                      必要量
次に、７部のパルミチン酸オクチルと１部のネオペンタン酸イソステアリルを加熱し、均一になるまで混合し、その時点で得られる混合物をスプレーして分散物とし、そして混合を継続した。このブレンド材料を粉末とし、次に５部のＣｌｏｉｓｏｎｎｅ  Ｒｅｄ  ４２４Ｃおよび５部の本発明の顔料を添加し、そして均一な粉末アイシャドーが得られるまで混合した。
【００２８】
実施例１０
次の量の挙げた成分を加熱容器に入れ、そして温度を８５±３℃まで上昇させることにより、この顔料を口紅に配合することができる。
成分 重量部
キャンデリラロウ                                                      ２．７５
カルナウバワックス                                                    １．２５
ミツロウ                                                              １．００
レシンワックス                                                        ５．９０
オゾケライトワックス                                                  ６．７５
マイクロクリスタリンワックス                                          １．４０
オレイルアルコール                                                    ３．００
パルミチン酸イソステアリル                                            ７．５０
イソステアリン酸イソステアリル                                        ５．００
（カプリル酸／カプリン酸）トリグリセリド                              ５．００
アジピン酸ビス−ジグリセリルポリアルコール                            ２．００
アセチル化ラノリンアルコール                                          ２．５０
トリステアリン酸ソルビタン                                            ２．００
アロエベラ                                                            １．００
ひまし油                                                            ３７．５０
Ｒｅｄ  ６  Ｌａｋｅ                                                  ０．２５
酢酸トコフェリル                                                      ０．２０
フェノキシエタノール、イソプロピルパラバン、およびブチルパラバン      １．００
酸化防止剤                                                            必要量
１３部の本発明の顔料と１部のカオリンの混合物を添加し、そしてすべての顔料がよく分散するまで、混合する。芳香剤を所望のように添加し、そして攪拌しながら混合する。得られる混合物を７５±５℃で鋳型の中に注ぎ、冷却しそして火焔処理して、口紅とする。
【００２９】
本発明の製品は、すべてのタイプの自動車および工業塗料用途において、特に深い色強度が必要とされる有機着色被膜およびインキ分野において限定されない使用を有する。例えば、これらの顔料を上色（ｍａｓｓ  ｔｏｎｅ）において、あるいはスタイリング剤として使用して、すべてのタイプの自動車および非自動車車両をスプレー塗装することができる。同様に、これらは、すべての粘土／フォルミカ／木材／ガラス／金属／エナメル／セラミックおよび非多孔性あるいは多孔性表面上で使用可能である。玩具業界または家庭に向けたプラスチック物品の中にこれらを組み込むことができる。これらの顔料をファイバーの中に含浸して、衣類および敷物類に新しいそして美的な着色を付与することができる。これらを使用して、靴、ゴムおよびビニル／大理石フローリング、ビニルサイディング、およびすべての他のビニル製品の外観を改善することができる。加えて、これらの色をすべてのタイプの模型製作の趣味で使用することができる。
【００３０】
本発明の組成物が有用である上記で挙げた組成物は当業者にはよく知られている。例は、印刷インキ、ネイルエナメル、ラッカー、熱可塑性および熱硬化性材料、天然樹脂および合成樹脂を含む。いくつかの非限定的な例は、ポリスチレンおよびその混合ポリマー、ポリオレフィン、特に、ポリエチレンおよびポリプロピレン、ポリアクリル化合物、ポリビニル化合物、例えばポリ塩化ビニルおよびポリ酢酸ビニル、ポリエステルおよびゴムを含み、そしてまたビスコースおよびセルロースエーテル、セルロースエステル、ポリアミド、ポリウレタン、ポリエステル、例えばポリテレフタル酸グリコール、およびポリアクリロニトリルからできたフィラメントも含む。
【００３１】
種々の顔料用途への幅の広い導入としては、Ｔｅｍｐｌｅ  Ｃ．Ｐａｔｔｏｎ編，「Ｔｈｅ  Ｐｉｇｍｅｎｔ  Ｈａｎｄｂｏｏｋ、ｖｏｌｕｍｅ  ＩＩ、Ａｐｐｌｉｃａｔｉｏｎｓ  ａｎｄ  Ｍａｒｋｅｔｓ」，Ｊｏｈｎ  Ｗｉｌｅｙ  ａｎｄ  Ｓｏｎｓ，Ｎｅｗ  Ｙｏｒｋ（１９７３）を参照のこと。加えて、例えばインキに関しては、Ｒ．Ｈ．Ｌｅａｃｈ編，「Ｔｈｅ  Ｐｒｉｎｔｉｎｇ  Ｉｎｋ  Ｍａｎｕａｌ，Ｆｏｕｒｔｈ  Ｅｄｉｔｉｏｎ」，Ｖａｎ  Ｎｏｓｔｒａｎｄ  Ｒｅｉｎｈｏｌｄ（Ｉｎｔｅｒｎａｔｉｏｎａｌ）Ｃｏ．Ｌｔｄ．，Ｌｏｎｄｏｎ（１９８８）、特に２８２−５９１ページを参照し、また塗料に関しては、Ｃ．Ｈ．Ｈａｒｅ，「Ｐｒｏｔｅｃｔｉｖｅ  Ｃｏａｔｉｎｇｓ」，Ｔｅｃｈｎｏｌｏｇｙ  Ｐｕｂｌｉｓｈｉｎｇ  Ｃｏ．，Ｐｉｔｔｓｂｕｒｇｈ（１９９４），特に６３−２８８ページを参照のこと。前出の参考文献は、インキ、塗料およびプラスチック組成物、配合物およびビヒクルの教示のために引用により本明細書に組み込まれ、これにより本発明の組成物を着色剤の量を含んで使用してもよい。例えば、この顔料をオフセットリソグラフインキ中で１０〜１５％の量で使用し、残りはゲル化および非ゲル化炭化水素樹脂、アルキッド樹脂、ワックス化合物および脂肪族溶剤を含有するビヒクルであってもよい。自動車塗料配合物においても、この顔料を二酸化チタン、アクリルラテックス、融合剤、水または溶剤を含む他の顔料と一緒に例えば１〜１０％の量で使用してもよい。ポリエチレンにおけるプラスチック色濃縮物においても、この顔料を例えば２０〜３０％の量で使用してもよい。
【００３２】
化粧品分野においては、これらの顔料を眼の領域において、そしてすべての外部用途およびすすぎ落としの用途において使用することができる。このように、これらは、ヘアスプレー、フェースパウダー、レッグメークアップ、防虫ローション、マスカラケーキ／クリーム、ネイルエナメル、ネイルエナメルリムーバー、芳香剤ローション、およびすべてのタイプの（ゲルまたは液）シャンプーで使用可能である。加えて、これらは、シェービングクリーム（エアロゾル用濃縮物、ブラシ不要、泡立て）、スキン艶出しスチック、スキンメークアップ、髪とかし、アイシャドー（液、ポマード、パウダー、スチック、プレス品またはクリーム）、アイライナー、コロン水スチック、コロン水、コロン水軟化剤、泡風呂、ボディローション（保湿、クレンジング、鎮痛、収斂剤）、アフターシェーブローション、アフターバスミルクおよび日焼け止めローションで使用可能である。
【００３３】
化粧品用途の総説には、引用により双方とも本明細書に組み込まれている、「Ｃｏｓｍｅｔｉｃｓ：Ｓｃｉｅｎｃｅ  ａｎｄ  Ｔｅｃｈｎｏｌｏｇｙ」，２ｎｄ  Ｅｄ．，Ｅｄｓ：Ｍ．Ｓ．Ｂａｌｓａｍ  ａｎｄ  Ｅｄｗａｒｄ  Ｓａｇａｒｉｎ，Ｗｉｌｅｙ−Ｉｎｔｅｒｓｃｉｅｎｃｅ（１９７２）およびｄｅＮａｖａｒｒｅ，「Ｔｈｅ  Ｃｈｅｍｉｓｔｒｙ  ａｎｄ  Ｓｃｉｅｎｃｅ  ｏｆ  Ｃｏｓｍｅｔｉｃｓ」，２ｎｄ  Ｅｄ．，Ｖｏｌｓ１  ａｎｄ  ２（１９６２），Ｖａｎ  Ｎｏｓｔｒａｎｄ  Ｃｏ．Ｉｎｃ．，Ｖｏｌｓ  ３  ａｎｄ  ４（１９７５），Ｃｏｎｔｉｎｅｎｔａｌ  Ｐｒｅｓｓを参照のこと。
【００３４】
本発明の精神および範囲から逸脱せずに、種々の変更および改変を本発明の方法および製品において行うことができる。本明細書中で開示された種々の態様（使用分野の開示を含む）は、本発明を限定の意図でなく更に例示するために意図されたものである。
【国際調査報告】
2005526166.tif 000002
2005526166.tif 000003